(57)【要約】【課題】被搬送物の表面を傷つけることもなく、更に急激に冷却された場合でもディスクセパレーションが発生したり、クラックが発生したりすることがないディスクロールを提供する。【解決手段】無機繊維と、アスペクト比１〜２５の無機充填材と、無機バインダーとを含むスラリー原料を板状に成形し、乾燥してディスク用基材を製造し、前記ディスク材用基材をリング状に打ち抜いてディスク材とする。また、前記ディスク材を回転軸に複数枚嵌挿させてディスクロールを得る。【選択図】図１
2011241920.tif 000002
【特許請求の範囲】
【請求項１】
回転軸にリング状のディスク材を複数枚嵌挿させ、該ディスク材の外周面により搬送面を形成してなるディスクロールの前記ディスク材を形成するための基材の製造方法において、
無機繊維と、アスペクト比１〜２５の無機充填材と、無機バインダーとを含むスラリー原料を板状に成形し、乾燥することを特徴とするディスク用基材の製造方法。
【請求項２】
前記無機充填材が、鱗片状物を含まないことを特徴とする請求項１に記載のディスク用基材の製造方法。
【請求項３】
前記無機繊維のウェットボリュームが３００ｍｌ／５ｇ以上で、かつ、非晶質または結晶化率が５０％以下であることを特徴とする請求項１または２に記載のディスク用基材の製造方法。
【請求項４】
前記スラリー原料を板状に成形する方法が吸引脱水成形であることを特徴とする請求項１〜３の何れか１項に記載のディスク用基材の製造方法。
【請求項５】
回転軸にリング状のディスク材を複数枚嵌挿させ、該ディスク材の外周面により搬送面を形成してなるディスクロールの前記ディスク材であって、
無機繊維と、アスペクト比１〜２５の無機充填材と、無機バインダーとを含むことを特徴とするディスクロール用基材。
【請求項６】
前記無機充填材が、鱗片状物を含まないことを特徴とする請求項５に記載のディスクロール用基材。
【請求項７】
請求項５または６に記載のディスク材を回転軸に複数枚嵌挿させてなることを特徴とするディスクロール。
【請求項８】
ディスク材の充填密度が０．６〜１．５ｇ／ｃｍ３であることを特徴とする請求項７に記載のディスクロール。
【発明の詳細な説明】
【技術分野】
【０００１】
本発明は、回転軸にリング状のディスク材を複数枚嵌挿させ、該ディスク材の外周面により搬送面を形成してなるディスクロール、並びに前記ディスク材用の基材及びその製造方法に関する。
【背景技術】
【０００２】
例えば、溶融炉から流下する板ガラスを搬送したり、焼鈍炉で加熱されたステンレス板等の金属板を搬送するために、ディスクロールが使用されている（例えば、特許文献１参照）。図１に示すように、このディスクロール１０は、回転軸となる金属製のシャフト１１に、無機繊維や無機充填材を含有するリング状のディスク材１２を複数枚嵌挿してロール状の積層物とし、両端に配したフランジ１３を介して全体を加圧してディスク材１２に若干の圧縮を加えた状態でナット１５により固定したものであり、ディスク材１２の外周面が搬送面として機能する。
【０００３】
こうしたディスクロールにおいては、ディスク材１２を嵌挿するシャフト１１が金属製であるため、高温に晒されるとこのシャフト１１が熱膨張して軸方向に沿って伸びる。このとき、ディスク材１２は金属に比べて熱膨張率が低いセラミックス製であるためシャフト１１の伸びに追従することができず、ディスク材１２同士が剥離してしまい、ディスクセパレーション（ディスク材間に隙間が生じる現象）が発生したり、ディスク材の外側（表面）と内側（内部）との温度差(熱膨張差)に起因する熱応力により、ロール表面（搬送面）にクラックが発生することが懸念される。こうした不具合を回避するために、ディスク材にマイカなどの鱗片状物を配合することが多くなされていた（例えば、特許文献１および２参照）。すなわち、マイカは、極く薄い層構造をなしており、加熱されると結晶水を放出して結晶変態を起こし、その際層方向に膨張する傾向がある。こうしたマイカの層方向への膨張によりディスク材１２のシャフト１１の熱膨張への追従性を高めることができると期待されている。
【先行技術文献】
【特許文献】
【０００４】
【特許文献１】特開昭５８−１５６７１７号公報
【特許文献２】特表２００５−５２０７７４号公報
【発明の概要】
【発明が解決しようとする課題】
【０００５】
しかしながら、特許文献１や２に記載のディスクロールのように無機充填材としてマイカを含んでいると、マイカは鱗片状物であるため、その基材の成形工程において、例えば平板状の基材の内部で表面と平行に配向した状態で存在することになる。その結果、マイカは、平板状の基材から打ち抜いたディスク材の表面と平行に、即ちディスクロールの搬送面と垂直に配向する。そのため、搬送面の摩耗が進行すると、マイカの端面でガラス板や金属板の表面に線状の傷が発生してしまうことが懸念される。こうした傷は、現在では特に問題とならないが、更にガラス板や金属板の高品質化が進むにつれ、新たな課題として取り上げられることが懸念される。
【０００６】
また、近年では搬送されるガラス板や金属板が大面積化しているため一枚当りの搬送時間が長く、ディスク材との接触時間も長くなっている。そのため、ディスク材はこれまで以上に高温になり、搬送前後、即ちガラス板や金属板と接触している時と、接触を終えた時との温度差がこれまでよりも大きくなる傾向がある。また、定期点検時にも同様に、急激に冷却される場合がある。そのため、上記のディスクセパレーションや表面のクラックを起こしやすい。
【０００７】
本発明は、上記課題に鑑みてなされたものであって、ガラス板や金属板のような被搬送物の表面を傷付けることもなく、更に急激に冷却された場合でもディスクセパレーションが発生したり、クラックが発生したりすることがないディスクロールを提供することを目的とする。
【課題を解決するための手段】
【０００８】
上記目的を解決するために、本発明は下記を提供する。
（１）回転軸にリング状のディスク材を複数枚嵌挿させ、該ディスク材の外周面により搬送面を形成してなるディスクロールの前記ディスク材を形成するための基材の製造方法において、
無機繊維と、アスペクト比１〜２５の無機充填材と、無機バインダーとを含むスラリー原料を板状に成形し、乾燥することを特徴とするディスク用基材の製造方法。
（２）前記無機充填材が、鱗片状物を含まないことを特徴とする上記（１）に記載のディスク用基材の製造方法。
（３）前記無機繊維のウェットボリュームが３００ｍｌ／５ｇ以上で、かつ、非晶質または結晶化率が５０％以下であることを特徴とする上記（１）または（２）に記載のディスク用基材の製造方法。
（４）前記スラリー原料を板状に成形する方法が吸引脱水成形であることを特徴とする上記（１）〜（３）の何れか１項に記載のディスク用基材の製造方法。
（５）回転軸にリング状のディスク材を複数枚嵌挿させ、該ディスク材の外周面により搬送面を形成してなるディスクロールの前記ディスク材であって、
無機繊維と、アスペクト比１〜２５の無機充填材と、無機バインダーとを含むことを特徴とするディスクロール用基材。
（６）前記無機充填材が、鱗片状物を含まないことを特徴とする上記（５）に記載のディスクロール用基材。
（７）上記（５）または（６）に記載のディスク材を回転軸に複数枚嵌挿させてなることを特徴とするディスクロール。
（８）ディスク材の充填密度が０．６〜１．５ｇ／ｃｍ３であることを特徴とする上記（７）に記載のディスクロール。
【発明の効果】
【０００９】
本発明によれば、マイカのような鱗片状物を含まないため、被搬送物の表面を傷付けてしまう恐れがない。
【００１０】
また、マイカのような鱗片状物を含まなくとも、ロールビルド後もディスク材に比較的長い無機繊維を残存させることができるため、無機繊維の弾力性を維持・発揮することができる。その結果、ディスク材の高い復元率を維持でき、熱膨張差に起因する応力を緩和/吸収できるため、急激に冷却された場合でも、ディスクセパレーションが発生したり、クラックが発生したりすることのない、耐スポーリング性に優れたディスクロールが得られる。
【図面の簡単な説明】
【００１１】
【図１】ディスクロールの一例を示す概略図である。
【発明を実施するための形態】
【００１２】
以下、本発明に関して図面を参照して詳細に説明する。
【００１３】
（ディスク材用基材）
本発明は、図１に示したようなロールディスク１０を構成するディスク材１２を製造するためのディスク材用基材を提供する。本発明のディスク材用基材は、無機繊維と、アスペクト比１〜２５の無機充填材と、無機バインダーとを含むスラリー原料を板状に成形し、乾燥して得られる。ここで、アスペクト比とは、無機粉末における最も長い径（最大径長）と最も短い径（最小径長）との比（最大径長／最小径長）であり、完全な球状であればアスペクト比は１であり、針状や繊維状のものであれば、繊維長と繊維径との比である。本発明において、ディスク材に含まれる無機充填材のアスペクト比は１〜２５であれば特に制限はないが、好ましくは１〜２０、さらに好ましくは１〜１５である。
【００１４】
本発明において、無機充填材にはマイカなどの鱗片状鉱物を含まないことが好ましい。
尚、鱗片状物は板状物であり、最小径長はその厚さとなり、ディスクロールに使用されるような一般的なマイカでは、厚さと最大径長との比（アスペクト比）は４０以上である。こうした鱗片状鉱物は、ディスク用基材の成形工程において、基材の表面と平行に配向してしまうため、ディスクロールに組み込まれた後、ディスクロールの表面と平行に、即ちディスクロールの搬送面と垂直に配向する。その結果、搬送面の摩耗が進行すると、マイカ端面でガラス板や金属板の表面に線状の傷を発生させてしまうことが懸念される。
【００１５】
本発明において、ディスク材は、アスペクト比２５を超える無機充填材を含まないことが好ましい。即ち、ディスク材は、アスペクト比２５以下の無機充填材のみからなることが好ましい。
【００１６】
無機充填材は、マイカのような鱗片状物以外であればよく、例えばアルミナ、コーディライト、焼成カオリン、タルク、シリカといった粒状物や、ワラストナイト、（セピオライト）といった針状物であればよい。中でも、アルミナ、焼成カオリン、ワラストナイトが好ましい。これらは単独で使用してもよいし、２種以上を組み合わせて使用してもよい。なお、焼成カオリンとは、カオリンを焼成して可塑性を消失させたもので、後述する無機バインダーのような作用はない。
【００１７】
こうした無機充填材は、微細なほど被搬送物の表面の損傷を抑えることができ、粒状物であれば、平均粒径で２５μｍ以下の微粉末を用いることが好ましく、２０μｍ以下の微粉末を用いることがより好ましく、１５μｍ以下の微粉末を用いることがさらに好ましく、針状物であれば、平均径８０μｍ以下、平均長１０００μｍ以下であることが好ましく、平均径６０μｍ以下、平均長８００μｍ以下であることがより好ましく、平均径４０μｍ以下、平均長６００μｍ以下であることがより好ましい。すなわち、本発明において、無機充填材は、アスペクト比１〜５未満の粒状物であれば、平均粒径０．１〜２５μｍ、好ましくは０．１〜２０μｍ、さらに好ましくは０．１〜１５μｍの粒状物であればよく、アスペクト比５〜２５の針状物であれば、平均径１〜８０μｍ、平均長１０〜１０００μｍの針状物であればよく、好ましくは平均平均径１〜６０μｍ、平均長１０〜８００μｍの針状物であればよく、さらに好ましくは平均平均径１〜６０μｍ、平均長１０〜８００μｍの針状物であればよい。
【００１８】
本発明において、無機繊維のウェットボリュームが３００ｍｌ／５ｇ以上で、かつ、非晶質または結晶化率が５０％以下であること好ましい。無機繊維は種々の繊維長のものが混在しており、本発明では無機繊維の繊維長をウェットボリュームで規定する。こうした無機繊維によれば、従来、マイカが担っていた熱間でのシャフトへの追従性を確保することが期待できる。
【００１９】
尚、ウェットボリュームは、次の方法で算出される。
（１）乾燥した繊維材料５ｇを少数点２桁以上の精度を有する秤で計量する。
（２）計量した繊維材料を５００ｇのガラスビーカーに入れる。
（３）（２）のガラスビーカーに温度２０〜２５℃の蒸留水を４００ｃｃ程度入れ、攪拌機を用いて繊維材料を切断しないように慎重に攪拌し、分散させる。この分散は超音波洗浄機を使用してもよい。
（４）（３）のガラスビーカーの中味を１０００ｍｌのメスシリンダーに移し、目盛で１０００ｃｃまで蒸留水を加える。
（５）（４）のメスシリンダーの口を手等で塞ぎ、水が漏れないように注意しながら上下逆さまにして攪拌する。これを計１０回繰り返す。
（６）攪拌停止後、室温下で静置し、３０分経過後の繊維沈降体積を目視で計測する。
（７）上記操作を３サンプルについて行い、その平均値を測定値とする。
【００２０】
ウェットボリュームが大きいほど繊維長が長くなるが、本発明では３００ｍｌ／５ｇ以上、好ましくは４００ｍｌ／５ｇ以上、より好ましくは５００ｍｌ／５ｇ以上の無機繊維を用いる。また、ウェットボリュームの上限値は、本発明の効果が得られるのであれば特に制限はなく、例えば２０００ｍｌ／５ｇ以下であればよく、好ましくは１５００ｍｌ／５ｇ以下、より好ましくは１２００ｍｌ／５ｇ以下であればよい。無機繊維は、スラリーとするために水中で無機充填材等と攪拌混合されるため、攪拌の間に切断され、得られるディスク材中の無機繊維は繊維長の短いものとなる。そのため、ディスク材は弾性が低く、急激な温度変化に追従できずにディスクセパレーションが発生したり、クラックが発生する。これに対し本発明で用いる上記のウェットボリュームの無機繊維はバルク状の短繊維であり、スラリーにするときに攪拌混合されても、これまでよりも長い繊維長で残存し、得られるディスク材においても比較的長い無機繊維が配合されるため、無機繊維の弾力性を維持・発揮することができる。その結果、熱膨張差に起因する応力を緩和/吸収でき、ディスクロールの耐スポーリング性を向上させることができる。
【００２１】
また、本発明において、無機繊維は非晶質体、即ち結晶化率で０％、もしくは結晶化率が５０％以下である。無機繊維は、その結晶化率が低くなるほど繊維強度に優れるため、スラリー中で攪拌されたり、ロールビルド工程において圧縮力が加わったりしても、無機繊維が折れ難くなり、ディスク材の復元力を維持することができる。その結果、強度が高く、復元率の高いディスク材が得られる。このような効果を確実にするため、無機繊維の結晶化率の上限は３０％以下であることが好ましく、２０％以下であることがより好ましく、１０％以下であることが更に好ましい。最も好ましくは、非晶質の無機繊維である。本発明において、結晶化率は、X線回析法により測定されればよく、内標準法を使用し、ムライトの検量線を作成し、結晶化率を求める。
【００２２】
さらに、無機繊維の平均繊維径は、本発明の効果を得られるのであれば特に制限はないが、平均繊維径が３〜７μm、４〜７μｍといった比較的太い無機繊維であることが好ましい。こうした太い無機繊維は繊維強度に優れるため、スラリー中で攪拌されたり、ロールビルド工程において圧縮力が加わったりしても、無機繊維が折れ難く、ディスク材の復元力を維持することができる。その結果、強度が高く、復元率の高い基材を提供できる。
【００２３】
尚、無機繊維の組成は、本発明の効果を得られるのであれば特に制限はないが、Ａｌ２Ｏ３：ＳｉＯ２が６０：４０〜９９：１であることが好ましい。こういった組成の無機繊維はアルミナ繊維またはムライト繊維と呼ばれ、耐熱性が高いため、得られるディスク材の寸法熱変化率を低く抑えることができる。特に、Ａｌ２Ｏ３：ＳｉＯ２が７０：３０〜８０：２０であるムライト繊維は耐熱性、繊維強度、コストのバランスに優れるため、成形工程、ロールビルド工程を経ても長い繊維長を維持し易いため本発明において好適に使用できる。
【００２４】
本発明において、無機バインダーは結合材としての機能すれば、その種類に特に制限はないが、例えば、木節粘土やベントナイト、蛙目粘土等の耐火性粘土といった加熱により焼結する特性を有する粘土や、シリカゾルやアルミナゾルが挙げられる。中でも、木節粘土は、焼結によるバインダー効果が高く、不純物も少ないため好ましい。
【００２５】
本発明において、上述した無機繊維と、アスペクト比１〜２５の無機充填材と、無機バインダーの配合量は、期待する効果が得られれば特に制限はないが、無機繊維が１５〜７０質量％、無機充填材が１０〜６０質量％、無機バインダーが１０〜５０質量％含まれていればよく、無機繊維が２５〜６０質量％、無機充填材が１５〜５５質量％、無機バインダーが１５〜４５質量％がより好ましく、無機繊維が３０〜５０質量％、無機充填材が２０〜５０質量％、無機バインダーが２０〜４０質量％がさらに好ましい。無機繊維が２０質量％より少ないと、無機繊維に起因する弾力性が得られず、ロールビルドした後に後述するような期待する復元率を得ることができないことが懸念される。また、無機繊維が７０質量％より多いと、スラリー中に無機繊維を均一に分散させることが困難になり、得られるディスク基材の物性のバラツキが大きくなったり、耐摩耗性に劣ることが懸念される。
【００２６】
本発明において、ディスクロール用基材を得るために、上述した無機繊維と、アスペクト比１〜２５の無機充填材と、無機バインダーといった原料の混合物として調製された水性スラリーを板状に成形し、乾燥させることにより製造することができる。
【００２７】
こうした水性スラリーの組成には制限はないが、水以外の固形分を１００質量部とすると、無機繊維が１５〜７０質量部、無機充填材が１０〜６０質量部、無機バインダーが１０〜５０質量部含まれていればよく、無機繊維が２５〜６０質量部、無機充填材が１５〜５５質量部、無機バインダーが１５〜４５質量部がより好ましく、無機繊維が３０〜５０質量部、無機充填材が２０〜５０質量部、無機バインダーが２０〜４０質量部がさらに好ましい。無機繊維が２０質量部より少ないと、無機繊維に起因する弾力性が得られず、ロールビルドした後に後述するような期待する復元率を得ることができないことが懸念される。また、無機繊維が７０質量部より多いと、スラリー中に無機繊維を均一に分散させることが困難になり、得られるディスク基材の物性のバラツキが大きくなったり、耐摩耗性に劣ることが懸念される。
【００２８】
水性スラリーは、成形性等の特性を向上させるための成形補助剤やモンモリロナイト粉末等の凝集防止剤をさらに含有することができる。こうした成形補助剤としては、例えば、ディスク材１２を焼成することにより、当該ディスク材１２から消失させることのできる有機材料や無機材料を使用できる。有機材料としては、パルプ等の有機繊維、澱粉や、合成樹脂の繊維や粒子等の有機バインダーを使用できる。
【００２９】
こうした成形補助剤および凝集防止剤は、水性スラリーに必要に応じて添加されていればよく、添加するのであれば、１〜２０質量部、好ましくは２〜１５質量部、さらに好ましくは３〜１０質量部であればよい。
【００３０】
成形方法は、抄造法や、金網等の成形金型の一方の面にスラリーを供給しつつ他方の面から吸引を行う脱水成形法が可能であるが、上記のような比較的長いバルク状の短繊維を含むスラリーを用いて成形する場合、スラリー中の固形分を凝集させたフロックが大きくなりやすく、また濾過抵抗が低くなりやすいため脱水成形法が有利である。但し、無機繊維量が少ない場合（例えば、２０質量％以下）には、抄造法も可能である。抄造法は、コスト的に有利であるという利点がある。
【００３１】
成形後、乾燥してディスク材用基材が得られるが、このディスク用基材の密度は、本発明の効果を得られれば特に制限はないが、０．３〜１．０ｇ／ｃｍ３であればよく、０．４〜０．８ｇ／ｃｍ３であることがより好ましく、０．４５〜０．７ｇ／ｃｍ３であることが特に好ましい。これは、ディスクロールとしたときの充填密度に対し、ディスク材の嵩密度が低いほど圧縮率が高くなり、ディスクロールの復元力も良くなるためである。また、ディスク材用基材の厚さは、抄造法の場合は２〜１０ｍｍが適当であり、脱水成形法の場合は１０〜３５ｍｍが適当である。ディスク材用基材の厚さは、厚いほうがシャフトに充填する枚数が少なくて済み、製造上有利である。
【００３２】
（ディスク材）
本発明はまた、上記のディスク材用基材からリング状に打ち抜いて得られるディスク材を提供する。即ち、本発明のディスク材は、無機繊維、アスペクト比１〜２５の無機充填材、無機バインダーとを含む。こうした構成によれば、マイカのような鱗片状鉱物に起因する細かい傷を被搬送物の表面に発生させることは回避される。さらに、無機繊維が非晶質または結晶化率が５０％以下で、好ましくは平均繊維径が３〜７μｍ、４〜７μｍであれば、ディスク材の復元率を高く維持することができ、マイカのような鱗片状鉱物がなくとも熱間でのシャフトへの追従性が確保されるだけでなく、耐スポーリング性を向上させることができる。具体的には、ディスク材の復元率は、１０〜１００％であり、好ましくは１０〜９０％、より好ましくは１０〜８０％、さらに好ましくは２０〜７０％、２０〜６０％、２０〜５０％である。尚、本発明において、ディスク材の復元率は、直径６５ｍｍ、長さ１０００ｍｍのステンレス製シャフトに、外径１３０ｍｍ、内径６５ｍｍのディスク材を充填密度１．２５ｇ／ｃｍ３にロールビルドしたディスクロールを、９００℃で加熱しながら回転速度５ｒｐｍで１５０時間回転した後、室温２５℃まで冷却後、ディスク材に加わる圧縮力を解放したときの復元した長さを元の長さで除算して求められる。
【００３３】
なお、本発明において、上述したように板状の基材から円盤状のディスク材を打ち抜いてもよいが、円盤状のモールド型を用いて吸引脱水成形により円盤状の基材（ディスク材）を直接得てもよい。
【００３４】
また、本発明において、ディスク材１２を、基材から打ち抜かれた後に焼成して、ディスク材に含まれる無機バインダーの結合力を発揮させるとともに、有機分を消失させて、焼結した無機材料からなるディスク材１２を得てもよい。こうした焼成によると、有機分に起因する被搬送物の表面の汚染を抑制することができる。
【００３５】
（ディスクロール）
本発明は更に、図１に示すように、回転軸となる金属製のシャフトに、上記のディスク材を複数枚嵌挿してロール状の積層物とし、両端から全体を圧縮した状態で固定したディスクロールを提供する。ディスク材の充填密度、即ち両側から圧縮した状態における密度は、本発明の効果を得られるのであれば特に制限はないが、０．６〜１．６ｇ／ｃｍ３であればよく、より好ましくは０．７〜１．５ｇ／ｃｍ３、特に好ましくは１．１〜１．４ｇ／ｃｍ３である。このような充填密度であれば、搬送物を傷つけないと同時に、耐スポーリング性が良好となる表面硬度となり、上述した第１発明で得られた基材の特性を最大限に引き出すことができるので好ましい。
【００３６】
また、本発明のディスクロールにおいて、表面硬度は、本発明の効果を得られるのであれば特に制限はないが、デュロメータＤ型硬度で２５〜６５であればよく、３０〜６０、３５〜５５であってもよい。こうしたデュロメータＤ型硬度（デュロメータＤ型硬度計）は、例えば（高分子計器社製「アスカーＤ型ゴム硬度計」）で測定すればよい。
【００３７】
本発明において、上述した特定範囲のウェットボリューム及び結晶化率を満足する無機繊維を用いた場合、ディスク材をビルドアップした後に、ディスクロールを焼成して、ディスク材に含まれる有機分を消失させたが好ましい。すなわち、上述した特定範囲のウェットボリューム及び結晶化率を満足する無機繊維は、反発力が強すぎるため、焼成されて有機バインダーなどの成形補助剤が消失してしまうと、無機バインダーの拘束力のみではその形状を維持できない。
【実施例】
【００３８】
以下に試験例を挙げて本発明を更に説明するが、本発明はこれにより何ら制限されるものではない。
【００３９】
表１に示すように、無機繊維、無機充填材及び無機バインダーを水に投入し、十分に攪拌混合してスラリーを調製した。尚、材料は以下のものを使用した。
・ムライト繊維：ウェットボリューム９９０ｍｌ／５ｇ、平均繊維径５μm、結晶化率０％、Ａｌ２Ｏ３：ＳｉＯ２が７０：３０〜８０：２０
・アルミノシリケート繊維：ウェットボリューム２０ｍｌ／５ｇ、平均繊維径２．５μｍ、結晶化率０％、Ａｌ２Ｏ３：ＳｉＯ２が４５：５５〜５５：４５
・粘土Ａ：木節粘土
・粘土B：ベントナイト
・マイカ：レプコ社製「M−６０」アスペクト比５０、平均径１０５μｍ
・アルミナ：日本軽金属社製「Ａ３１」  アスペクト比１．５、平均粒径５μｍ
・焼成カオリン：林化成社製「サテントンW」  アスペクト比１．５、平均粒径３μｍ
・ワラストナイトＡ：林化成製「ＮＹＡＤ−４００」  アスペクト比１５、平均繊維径８μｍ、平均繊維長１２０μｍ
・ワラストナイトＢ：林化成社製「ＮＹＡＤ−Ｇ」  アスペクト比１５、平均繊維径４０μｍ、平均繊維長６００μｍ
・パルプ：Ｗｅｉｇｏｏｄ  ｏｆ  Ｃａｎａｄａ  Ｌｔｄ製「ＨＩＮＴＯＮ」
・デンプン：日澱化学社製「ペトロサイズＪ」
【００４０】
そして、各スラリーを吸引脱水成形法または抄造法により板状に成形し、乾燥してディスク材用基材を作製し、下記の評価を行った。結果を表１に併記する。
【００４１】
（１）寸法熱変化率
各ディスク材用基材から試験片を打ち抜き、９００℃で３時間加熱した後、その直径を測定し、加熱前の測定値から長さ方向（径方向）の寸法熱変化率（％）を求めた。本発明において、こうした寸法熱変化率は、１％以下であれば好ましく、０．７％以下であればより好ましく、０．５％以下であればさらに好ましい。
【００４２】
（２）硬度
各ディスク材用基材から外径８０ｍｍのリング状のディスク材を打ち抜き、ステンレス製シャフトに幅１００ｍｍ、所望の充填密度となるようにロールビルドし、搬送面を研磨した後、搬送面表面の硬度（ＳｈｏｒｅＤ）を測定した。また、９００℃で２４時間加熱した後に、同様の測定を行った。
【００４３】
（３）耐スポーリング性
各ディスク材用基材から外径６０ｍｍのリング状のディスク材を打ち抜き、ステンレス製シャフトに幅１００ｍｍ、所望の充填密度となるようにロールビルドし、９００℃に保持した電気炉に投入し、１５時間後に取り出して室温２５℃まで急冷した。そして、このような加熱・急冷を繰り返し、ディスクセパレーションやクラックが発生するまでの回数を数えた。実用上、このような加熱・急冷を３回以上繰り返してもディスクセパレーションやクラックが発生しない場合に、耐スポーリング性に優れると評価できる。また、本発明において、上述した加熱・急冷を好ましくは５回以上、より好ましくは８回以上繰り返してもディスクセパレーションやクラックが発生しないことが好ましい。
【００４４】
（４）荷重変形量
各ディスク材用基材から外径８０ｍｍのリング状のディスク材を打ち抜き、ステンレス製シャフトに幅１００ｍｍ、所望の充填密度となるようにロールビルドし、搬送面を研磨した後、１２００Ｎの荷重を付加して荷重による変形量を測定した。また、９００℃で１０時間加熱した後に、同様の測定を行った。このような荷重変形量は、加熱前、９００℃１０時間加熱後ともに０．１ｍｍ以上であれば、実用上問題ないと評価でき、本発明において、好ましくは０．１５ｍｍ以上、より好ましくは０．２０ｍｍ以上であることが好ましい。
【００４５】
（５）被搬送物の損傷
各ディスク材用基材から外径８０ｍｍのリング状のディスク材を打ち抜き、ステンレス製シャフトに幅１００ｍｍ、所望の充填密度となるようにロールビルドし、搬送面を研磨した後、９００℃の加熱炉にてステンレス板をロールに通板後、通板後のステンレス板の表面を観察して５０μｍ以上の傷の有無を確認した。
【００４６】
【表１】
2011241920.tif 000003
【００４７】
【表２】
2011241920.tif 000004
【００４８】
実施例と比較例１および２との比較から、無機充填材としてマイカを用いた場合にはステンレス板の表面を傷つけるのに対し、マイカ以外のアスペクト比１〜２５の無機充填材を用いることにより、表面の傷付きが抑えられることがわかる。
【００４９】
また、実施例１と実施例２との比較から、無機繊維として上述した特定範囲のウェットボリューム及び結晶化率を満足するムライト繊維を用いることにより、耐スポーリング性等の熱特性に優れるディスクロールが得られることがわかる。
【符号の説明】
【００５０】
１０  ディスクロール
１１  金属製シャフト
１２  ディスク材
１３  フランジ
１５  ナット
【図１】
2011241920.tif 000005